(57)【特許請求の範囲】
【請求項１】
アーチ状の骨材を複数併設し、該複数の骨材を農業用ポリオレフィン系フィルムで被覆してなり、係着部材を用いて該フィルムを固定してなる農業用ハウスにおいて、上記係着部材の際に形成される濡れ部又はその近傍に位置するフィルムの外面に、紫外光（波長４００nm以下）の５０％以上をカットするテープを固着することを特徴とする農業用ハウスのフィルム劣化を防止する方法。
【請求項２】
アーチ状の骨材を複数併設し、該複数の骨材を農業用ポリオレフィン系フィルムで被覆してなり、係着部材を用いて該フィルムを固定してなる農業用ハウスにおいて、該フィルムが耐候安定剤を含有する農業用ポリオレフィン系フィルムであり、上記係着部材の際に形成される濡れ部又はその近傍に位置するフィルムの外面に、紫外光（波長４００nm以下）の５０％以上をカットするテープを固着することを特徴とする農業用ハウスのフィルム劣化を防止する方法。
【請求項３】
耐候安定剤が、ヒンダードアミン系化合物であることを特徴とする請求項２記載の農業用ハウスのフィルム劣化を防止する方法。
【請求項４】
紫外光（波長４００nm以下）の５０％以上をカットするテープが、紫外線吸収剤を含有するフィルムによって形成されたものであることを特徴とする請求項１、２又は３記載の農業用ハウスのフィルム劣化を防止する方法。
【請求項５】
紫外光（波長４００nm以下）の５０％以上をカットするテープが、反射テープであることを特徴とする請求項１、２又は３記載の農業用ハウスのフィルム劣化を防止する方法。
【請求項６】
反射テープが、アルミ蒸着テープであることを特徴とする請求項５記載の農業用ハウスのフィルム劣化を防止する方法。
【発明の詳細な説明】
【０００１】
【発明の属する技術分野】
本発明は、農業用ハウスのフィルム劣化を防止する方法に関し、詳しくは、係着部材によって形成される濡れ部近傍のフィルムの劣化を防止する農業用ハウスのフィルム劣化を防止する方法に関する。
【０００２】
【従来の技術】
近年、農業用ハウスを構成するハウス外張用軟質フィルムとして、ポリオレフィン系プラスチックフィルムが多用されてきている。
【０００３】
このポリオレフィン系プラスチックフィルムは、一般に農業用ポリオレフィン系特殊フィルムと総称され、更には「農ＰＯ」又は「農ＰＯフィルム」（いずれも昭和パックス（株）他５社共有の登録商標）とも称されており、フィルムの保温性、防曇性、耐候性等の基本物性が、従来の農業用ポリエチレンフィルム、農業用酢酸ビニルフィルムに比して、大幅に改良されている。
【０００４】
特に、耐候性については大幅な改良が加えられており、１〜２年程度でフィルムを張替え更新するのが、４０年に亘り我国農業界の常識となっていたのに対し、農業用ポリオレフィン系特殊フィルムに関しては、５〜６年以上使用し続けることが可能なように品質設計されているケースが主体となっている。
【０００５】
このような長期に亘るフィルムの使用を可能にしているのは、フィルムの耐候性が改良され、大幅に向上してきていることによるものである。この耐候性の向上には耐候安定剤の添加効果が絶大であり、特にヒンダードアミン系化合物（ＨＡＬＳ）を使用することによる効果が大きく、耐候性が向上したフィルムの殆どに使用されている。
【０００６】
ところが、耐候安定剤の添加によって本来５〜６年程度の耐久性を有しているはずのフィルムが、２〜３年程度で劣化破損してしまう場合がある。そしてその劣化破損箇所はほとんどがフィルム固定用の係着部材の際である。
【０００７】
図６及び図７に基づいて従来のハウスにおける係着構造を説明する。図６はハウス全体を示す図、図７はハウスに用いる係着部材による係着構造を示す要部断面図である。
図６に示すように、係着部材１００はハウス１１０を構成する骨材１１１に固定されている。
【０００８】
かかる係着部材１００を用いてフィルムを固定するには、図７に示すように、該係着部材１００の凹部に農業用ハウスのフィルム１０１を装着し、その凹部に嵌着したスプリング１０２で該凹部内にフィルム１０１を係着固定する手法が採用されている。
【０００９】
係着部材の形態は図７の（Ａ）に示す形態のもの以外に、ハウス内の凝縮水が肩部よりオーバーフローしハウス内に水滴が滴下するのを防止するために図７の（Ｂ）に示すように集水片１０３を備えた形態のものもある。
【００１０】
図７の（Ａ）に示す形態の係着部材を用いた場合には、係着部材１００の上方にハウス内の凝縮水が溜まり、オーバーフローして水滴となって落下する。凝縮水は鍔部１００Ａとフィルムの内面の間にも進入し、その隙間１０４（図面上、斜線で示されている）が常に濡れた状態になる。
【００１１】
また図７の（Ｂ）に示す形態のものを用いた場合には、凝縮水は集水片１０３の上方に溜まるが、係着部材継ぎ目に設けられた排出孔に取り付けたホース１０５により外部に排出される。したがって凝縮水は係着部材の上方に滞留しないが、前記（Ａ）の形態の係着部材と同様に、凝縮水が係着部材の鍔部１００Ａとフィルムの内面の間に進入し、その隙間１０４（図面上、斜線で示されている）が常に濡れた状態になる。
【００１２】
上記の劣化破損個所である係着部材の際というのは、上記のように、係着部材とフィルムの内面との間が常に濡れた状態にある場所（以下、濡れ部という）又はその近傍である。
【００１３】
本発明者はかかる劣化破損の原因を探求したところ、以下のような知見を得  た。
【００１４】
（１）第１は、ポリエチレンフィルムの酸化反応に起因する場合である。ポリエチレンフィルムは空気中の酸素によっても酸化劣化反応が進む。かかる酸化劣化反応は、紫外線がポリエチレンフィルムに入射した際により促進される。この酸化反応は一旦反応が開始すると連鎖的に起こる、つまり連鎖反応である。この連鎖反応ではラジカルの生成が反応の誘発要因となる。ポリエチレンフィルムは、空気中の酸素がフィルム内に浸透（物質移動）する速度が、プラスチックフィルムの中では大きい。フィルムが水と接していた場合で、なおかつ係着部材が日中昇温（夏期には６０〜７０℃になる）し、水の温度も上昇している時には、酸素の移動がさらに容易となり、反応の進行を速める傾向があることがわかった。
【００１５】
したがって、ハウス内に形成された濡れ部に接するフィルムは、酸素が進入しやすく、酸化劣化のラジカル反応をおこし易く、反応速度も驚くほど速い。かかる酸素の移動は濡れ部の水の温度が上昇すればするほど速まり、酸化劣化反応もそれだけ促進されると推定される。係着部材は金属製のものが多いため、濡れ部の水を熱水にしやすいので、係着部材の材質自体も酸化劣化を促進する要因になっていると推定される。
【００１６】
（２）他方、濡れ部の水は、ハウス栽培では外気温が上昇する４〜５月以降、１０〜１１月頃まではハウスサイドや谷部、更には天窓を開放し、換気するため、フィルム内面に付着している水分は乾燥する。しかるに、濡れ部内の水はハウス内での農薬を含んでいることが多い。農薬を散布しないハウス栽培は皆無だからである。したがって、濡れ部の水には農薬を含むことになる。しかし、上記のように乾燥蒸発すると、農薬成分が濃縮される。かかる農薬はフィルムに付着し、ヒンダードアミン系の耐候安定剤と反応する。かかる反応を詳細に見ると、フィルムに付着した農薬は紫外線で分解が進み、複雑な分解反応の過程で各種のラジカルや酸性化合物等を生成し、これらがヒンダードアミン系の耐候安定剤に作用し、耐候性を低下させ、フィルムの劣化破損を招く要因となっていると推定される。
【００１７】
【発明が解決しようとする課題】
そこで、本発明は、係着部材の際（近傍）のフィルムの劣化を効果的に且つ低コストで防止する農業用ハウスのフィルム劣化を防止する方法を提供することを課題とする。
【００１８】
【課題を解決するための手段】
上記課題は、以下の発明によって解決される。
【００１９】
（請求項１）アーチ状の骨材を複数併設し、該複数の骨材を農業用ポリオレフィン系フィルムで被覆してなり、係着部材を用いて該フィルムを固定してなる農業用ハウスにおいて、上記係着部材の際に形成される濡れ部又はその近傍に位置するフィルムの外面に、紫外光（波長４００ｎｍ以下）の５０％以上をカットするテープを固着することを特徴とする農業用ハウスのフィルム劣化を防止する方  法。
この発明によると、係着部材の際の濡れ部に位置するフィルムの外面に、紫外光（波長４００ｎｍ以下）の５０％以上をカットするテープを固着することにより、ハウスフィルムの酸化劣化の反応を開始するラジカルの発生を防止でき、結果としてフィルムの劣化を防止できる。
【００２０】
（請求項２）アーチ状の骨材を複数併設し、該複数の骨材を農業用ポリオレフィン系フィルムで被覆してなり、係着部材を用いて該フィルムを固定してなる農業用ハウスにおいて、該フィルムが耐候安定剤を含有する農業用ポリオレフィン系フィルムであり、上記係着部材の際に形成される濡れ部又はその近傍に位置するフィルムの外面に、紫外光（波長４００ｎｍ以下）の５０％以上をカットするテープを固着することを特徴とする農業用ハウスのフィルム劣化を防止する方法。この発明によると、係着部材の際の濡れ部に位置するフィルムの外面に、紫外光（波長４００ｎｍ以下）の５０％以上をカットするテープを固着することにより、ハウスフィルムに含有する耐候安定剤の分解や変質反応を引き起こす各種のラジカルや酸性化合物等の発生を防止でき、結果としてフィルムの劣化を防止できる。
【００２１】
（請求項３）耐候安定剤が、ヒンダードアミン系化合物であることを特徴とする請求項２記載の農業用ハウスのフィルム劣化を防止する方法。
この発明によると、紫外線により生成されたラジカルや酸性化合物等との反応による劣化要因を抑制することで、かかる劣化を具体的に阻止できる。
【００２２】
（請求項４）紫外光（波長４００ｎｍ以下）の５０％以上をカットするテープが、紫外線吸収剤を含有するフィルムによって形成されたものであることを特徴とする請求項１、２又は３記載の農業用ハウスのフィルム劣化を防止する方法。
この発明によると、紫外線吸収剤の作用によって紫外線がハウスフィルムに進入することがないので、請求項１の発明におけるラジカルの生成や請求項２の発明における農薬の分解を具体的に阻止できる。
【００２３】
（請求項５）紫外光（波長４００ｎｍ以下）の５０％以上をカットするテープが、反射テープであることを特徴とする請求項１、２又は３記載の農業用ハウスのフィルム劣化を防止する方法。
この発明によると、反射テープの作用によってラジカルの生成要因となるエネルギーをハウスフィルムに進入させないので、フィルム劣化を具体的に阻止できる。
【００２４】
（請求項６）反射テープが、アルミ箔テープであることを特徴とする請求項５記載の農業用ハウスのフィルム劣化を防止する方法。
この発明によると、反射テープがアルミ箔テープであるため、請求項５の発明の効果をより具体的に発揮させることができる。
【００２８】
【発明の実施の形態】
以下、本発明の実施の形態を詳細に説明する。
【００２９】
図１は本発明にかかる農業用ハウスのフィルム劣化を防止する方法の一例を示す要部断面図であり、同図において、１は図示しないハウス骨材に固定された係着部材であり、該係着部材１の断面形状は図示のように側板が内方向に傾斜して立上った形態をなし、フィルムを係着するための凹部１Ｂが形成されている。その上部には鍔部１Ａ、１Ａが形成されている。
【００３０】
ハウス用のフィルム２は該凹部１Ｂに装着され、その上からスプリング３で固定されている。
【００３１】
かかる形態の係着部材１では上側の鍔部１Ａとそれに隣接するフィルム内面の間の間隙に濡れ部４が形成される。
【００３２】
５は紫外光（波長４００ｎｍ以下）の５０％以上、好ましくは９０％以上をカットするテープである。
【００３３】
かかるテープとしては、▲１▼透明又は半透明フィルムに紫外線吸収剤を含有したものをテープ状にカットしたもの、▲２▼反射テープなどを使用できる。
【００３４】
▲１▼のテープに用いられるフィルムとしては、ポリオレフィン系樹脂フィルムが好ましく、ポリオレフィン系樹脂としては、低密度ポリエチレン、直鎖低密度ポリエチレン等のα−オレフィンの単独重合体やα−オレフィンを主成分とする異種単量体との共重合体であり、例えばエチレン−プロピレン共重合体、エチレン−ブテン１共重合体、エチレン−４−メチル−１−ペンテン共重合体、エチレン−ヘキセン共重合体、エチレン−オクテン共重合体、エチレン−デセン共重合体等のエチレン−α−オレフィン共重合体、エチレン−酢酸ビニル共重合体、エチレン−アクリル酸共重合体、エチレン−メチルメタクリレート共重合体、エチレン−酢酸ビニル−メチルメタクリレート共重合体、アイオノマー共重合体などが挙げられる。これらの樹脂は単独又はブレンドして使用することができる。
【００３５】
上記ポリオレフィン系樹脂の中でも、特に好ましいのは低密度ポリエチレンフィルムをテープ状に裁断したものが用いられる。
【００３６】
紫外線吸収剤としては、有機化合物であるベンゾフェノン、ベンゾトリアゾール、オキザリックアシッドアニリド等を用いることができ、これらは単独でも二種以上の併用もできる。中でもベンゾフェノン、ベンゾトリアゾールが好まし  い。
【００３７】
また無機系の紫外線吸収剤では、二酸化チタン、酸化亜鉛、酸化セリウム等の白色顔料も半透明化を兼ねる意味で用いることができ、これらは単独でも二種以上の併用もでき、更に有機系との併用も可能である。なお半透明化には前記白色顔料以外に各種着色顔料を用いることができる。
【００３８】
紫外線吸収剤の含有量は、テープ厚み２０〜２００μｍの範囲で、樹脂１００重量部に対して０．１〜１０重量部の範囲が好ましい。
【００３９】
▲２▼の反射テープとしては、反射テープとしてはアルミ箔とプラスチックフィルムを貼着等の手段で固着したテープを好ましく用いることができる。また反射テープとしては、金属蒸着テープ等も好ましく、なかでもポリオレフィン系樹脂テープにアルミを蒸着したテープが好ましい。蒸着テープの製造方法は特に限定されない。また更に酸化チタンを例えば練り込んだポリオレフィン系白色テープも好ましく用いることができ、その他、白黒二層テープを用いることもできる。
【００４０】
かかるテープ５をハウス用のフィルム２に固着する手段は特に限定されないが、例えばテープ自体に接着層を形成したり、あるいは接着剤を用いて接着したりしてもよい。
【００４１】
テープ５による被覆位置は、図面上の上方に関しては、濡れ部４に接している部位よりも１〜５ｃｍ程度上部までが好ましい。また図面上の下方に関しては、係着部材の凹部内に臨む位置まで被覆することが好ましい。
【００４２】
本明細書では、「濡れ部又はその近傍」というのは、濡れ部に接している部位以外に上記のようにその周辺も含む意味である。
【００４３】
なお、上記テープ５には搬送の便宜性を考慮して剥離層を形成することができる。
【００４４】
次に、図２はハウス内の凝縮水を集水するための集水片１Ｃを備えた係着部材を用いた例である。図２において、１Ｄは係着部材継ぎ目に設けられた排出孔に取り付けたホースであり、集水された凝縮水はホース１Ｄを介して外部に排出される。
【００４５】
集水片１Ｃは係着部材の鍔部１Ａの先端に設けられ、この態様の場合も、濡れ部４は鍔部１Ａと接するフィルム内面の間隙に形成される。かかる濡れ部４又はその近傍に、図１の態様と同様に、紫外光（波長４００ｎｍ以下）の５０％以上、好ましくは９０％以上をカットするテープ５が設けられている。
【００４６】
図３は、図１におけるテープ５を用いずに、嵌合部材５０を用いた態様であ  る。該嵌合部材５０の両鍔部５０Ａ、５０Ｂのうち、上部の鍔部５０Ａの方を長く伸ばし（延出し）、遮光性を付与したものである。
【００４７】
該嵌合部材５０は係着部材１の凹部１Ｂに嵌合する形態を有しており、材質は特に限定される訳でないが、遮光性を有する樹脂、金属、セラミック等の何れでも良い。
【００４８】
嵌合部材は図４に示すように、取り付け又は取り外しの便宜を考慮して、雌雄の二つの部材５０Ｃ、５０Ｄからなり使用時に一体となるようなものを使用することも好ましい。嵌合部材の形態は図示に限定されない。
【００４９】
本発明に用いるハウス用フィルムとしては、ポリエチレン系樹脂フィルム、あるいはポリオレフィン系特殊フィルムを用いることが出来る。ポリオレフィン系特殊フィルムは、中間層にポリエチレン−酢酸ビニル共重合体層、内外層に低密度ポリエチレンフィルム層等を配置した積層フィルムを主として用いることができる。
【００５０】
本発明に用いるハウス用フィルムには、耐候安定剤を含有することが好まし  い。かかる耐候安定剤としては、ヒンダードアミン系化合物である場合に本発明の効果を良好に奏する。
【００５１】
ハウス用フィルムには、酸化防止剤を含有することが好ましい。酸化防止剤としては、ポリオレフィン系樹脂に多用されているヒンダードフェノール系化合物（チバ・スペシャルティ・ケミカルズ社製「ＩＲＧＡＮＯＸ１０７６」等）、フォスファイト系化合物（チバ・スペシャルティ・ケミカルズ社製「ＩＲＧＡＦＳ１６８」等）等を使用できる。
【００５２】
ハウス用フィルムには、その他、無機充填材（炭酸カルシウム、各種ハイドロタルサイト化合物、タルク、シリカ、アルミナ、ゼオライト等）、滑剤、アンチブロッキング剤、無滴剤等、農業用樹脂フィルムに使用される各種添加剤を必要により添加することもできる。
【００５３】
フィルムを製造する方法としては、例えばインフレ押出成形、Ｔダイ押出成形等、適宜公知の成形方法を用いることができる。
【００５４】
以上、本発明の実施の形態を説明したが、本発明の実施の形態は上記に限定されず、図５（Ａ）、（Ｂ）に示すように、テープ５を延ばして係着部材の凹部全体を覆うようにしてもよい。
【００５５】
また、ハウスの形態はアーチ状の骨材によってハウスが形成されれば、アーチの形状や骨材の形状、材質等は特に限定されない。
【００５６】
更に部材の形態は濡れ部が形成されていれば本特許の手法が応用でき、図示に限定されず、本特許の対象となり得る。
【００５７】
【実施例】
以下、本発明の実施例について説明するが、かかる実施例によって本発明が限定されるものではない。
【００５８】
みかど化工（株）の実験農場（千葉県市原市）内に、ハウス栽培用資材として「スーパーソーラー」（みかど化工（株）の商品名、紫外線（波長２９０〜４００ｎｍ）平均透過率７５％）を使用した間口４．５ｍ×長さ１５ｍの農業用ハウスを６棟設けた。
【００５９】
係着部材は図１の形態のものを使用した。
【００６０】
テープの製造
ポリオレフィン系樹脂として、低密度ポリエチレンを用い、該樹脂中に、紫外線のカット率が４０％、５０％、９０％となるように、紫外線吸収剤：ベンゾフェノン又はベンゾトリアゾールの添加量を調整し、インフレ押出成形法により、厚さ７０μｍ、長さ１５ｍ×幅１５ｃｍのテープ１，２，３を得た。
【００６１】
また紫外線吸収剤０％を比較テープ１として同時に作成した。
【００６２】
更に、これとは別に市販のアルミ箔テープを用意し、これをテープ４とする。
【００６３】
評価及び結果
これらのテープ１，２，３，４、比較テープ１を用い、各ハウスに図１のように係着部材の際に張り付けた。
【００６４】
平成４年４月１日〜平成１２年６月２４日に亘って、劣化試験を行い、目視評価した結果を以下に示す。
【００６５】
なおキウリとトマトを周年栽培し、ハウス管理は通常通り実施し、農薬散布は係着部材に特に散布した。
【００６６】
なおテープを使用しないハウスについて比較実験を行った。
【００６７】
テープ１：平成１０年９月末から劣化破れ発生
テープ２：平成１１年１０月末から劣化破れ発生
テープ３：平成１１年１０月末から劣化破れ発生
テープ４：平成１２年６月２４日現在異常なし
比較テープ１：平成６年８月末から劣化破れ発生
テープを使用しない比較実験：平成６年８月末から劣化破れ発生
【図面の簡単な説明】
【図１】本発明にかかる農業用ハウスのフィルム劣化を防止する方法の一例を示す要部断面図
【図２】本発明にかかる農業用ハウスのフィルム劣化を防止する方法の他の一例を示す要部断面図
【図３】本発明にかかる農業用ハウスのフィルム劣化を防止する方法の他の一例を示す要部断面図
【図４】図３の要部詳細図
【図５】本発明にかかる農業用ハウスのフィルム劣化を防止する方法の他の一例を示す要部断面図
【図６】ハウスの全体図
【図７】従来例を示す図
【符号の説明】
１：係着部材
２：ハウス用フィルム
３：スプリング
４：濡れ部
５：テープ
５０：嵌合部材
【図１】
0003631948.tif 000002
【図２】
0003631948.tif 000003
【図３】
0003631948.tif 000004
【図４】
0003631948.tif 000005
【図５】
0003631948.tif 000006
【図６】
0003631948.tif 000007
【図７】
0003631948.tif 000008